Способ получения комплексной добавки для бетона
METHOD OF OBTAINING AN INTEGRATED ADDITIVE FOR CONCRETE

Изобретение касается способов получения комплексных добавок для цементных бетонов.
Известен способ получения добавки для бетона, предусматривающий приготовление двух растворов, одного путем смешивания суперпластификатора на основе нафталин- или меламинсульфокислоты, ЛСТ, пеногасителя и биоцида с водой, нагретой до температуры 50°С, и другого путем смешивания нитрата кальция с водой, нагретой до температуры 70-75°С, смешивание указанных растворов с введением при этом гидроксида калия [1].
Задачей изобретения является упрощение технологии получения комплексной добавки, повышение прочности цементного бетона.
Технический результат достигается тем, что способ получения комплексной добавки для бетона предусматривает последовательное растворение в 700 мл воды следующих компонентов: сода кальцинированная 1 г; метасиликат натрия 0,8 г; нитрит натрия 2 г; бакцид 2 мл, приготовление смеси следующих компонентов: триэтаноламин 500 мл; диэтаноламин 110 мл; синтамид-5 100 мл; керосин 5 мл; масло индустриальное И-20А 2 мл, соединение раствора и смеси с последующим их смешиванием.
Комплексную добавку для бетона получают следующим образом.
1. В отдельную емкость наливают 700 мл воды, в которой последовательно растворяют следующие компоненты: сода кальцинированная 1 г; метасиликат натрия 0,8 г; нитрит натрия 2 г; бакцид 2 мл. Для маскировки неприятного запаха комплексной добавки в раствор дополнительно может быть введено 0,5 г ароматизатора (например, синтетического ванилина).
2. В отдельной емкости смешивают следующие компоненты: триэтаноламин 500 мл; диэтаноламин 110 мл; синтамид-5 100 мл; керосин 5 мл; масло индустриальное И-20А 2 мл.
3. Осуществляют соединение раствора и смеси с последующим их смешиванием.
Полученную комплексную добавку фасуют, например, в стеклянную тару, перед употреблением содержимое перемешивают. При приготовлении бетонной смеси расход добавки составляет 0,3-1% от массы цемента. Добавку вводят в бетонную смесь с частью (10-20 об.%) воды затворения за 2-5 мин до окончания перемешивания. Использование добавки позволяет обеспечить подвижность бетонных смесей (осадка конуса 2,5 см при водоцементном отношении 0,36) и повысить прочность цементного бетона на сжатие на 15-30%.
Источники информации
1. RU 2320600 С2, 2008.